СПОСОБ ОДНОСТАДИЙНОГО ДИФФУЗИОННОГО ХРОМОАЛИТИРОВАНИЯ ДЕТАЛЕЙ ИЗ ЖАРОПРОЧНЫХ СПЛАВОВ

1. Способ одностадийного диффузионного хромоалитирования деталей из жаропрочных сплавов, включающий нагрев деталей до температуры диффузионного насыщения и выдержку в циркулирующей галогенидной среде, образующейся при контакте исходной газовой среды с источниками диффундирующих элементов, в качестве которых используют ферроалюминий и хром, отличающийся тем, что нагрев выполняют двухступенчатым, при этом на каждой ступени нагрева в процессе диффузионной выдержки выравнивают поле скоростей циркулирующей галогенидной среды.
2. Способ по п. 1, отличающийся тем, что двухступенчатый нагрев проводят сначала до температуры 1000°C с выдержкой в течение 6-12 ч, далее температуру повышают до 1050°C и выдерживают при ней 6-14 ч.
3. Способ по п. 1, отличающийся тем, что насыщение выполняют в смеси дополнительно содержащей активатор, никель-иттрий и оксид алюминия при следующем соотношении компонентов, мас.%:
ферроалюминий
38-50
хром
23-27
активатор
2,0-5,0
никель-иттрий
12-19
оксид алюминия
остальное
4. Способ по п. 3, отличающийся тем, что в качестве активатора используют хлористый аммоний.
5. Способ по п. 1, отличающийся тем, что на каждой ступени нагрева в процессе диффузионной выдержки дополнительно очищают циркулирующую галогенидную среду от частиц прореагировавшей смеси.